(57)【特許請求の範囲】
【請求項１】
(a)基体；及び(b)バインダーと、式C6H5CO(CH2)nCH3（式中ｎは５〜１６の数である）で表されるアルキルフェノン、式CH3(CH2)mCO(CH2)nCH3（式中ｍ及びｎは夫々４〜８の数である）で表されるアルキルケトン、ハロゲン化アルカン、アルキルアミン、アルキルアニリン、アルキルジアミン、アルキルアルコール、アルキルジオール、ハロゲン化アルキルアルコール、アルキルアルデヒド、アルキル酸無水物、アルカン、及びこれらの混合物からなる群から選ばれた65℃未満の融点及び150℃より高い沸点を有する物質とを含む基体上の被覆物を含むことを特徴とする記録シート。
【発明の詳細な説明】
【０００１】
【産業上の利用分野】
本発明は被覆記録シートに関する。更に詳しくは、本発明は電子写真印刷法に使用するのに特に適した記録シートに関する。本発明の一実施態様は、(a) 基体；(b) バインダーと、アルキルフェノン、アルキルケトン、ハロゲン化アルカン、アルキルアミン、アルキルアニリン、アルキルジアミン、アルキルアルコール、アルキルジオール、ハロゲン化アルキルアルコール、アルカンアルキルエステル、飽和脂肪酸、不飽和脂肪酸、アルキルアルデヒド、アルキル酸無水物、アルカン、及びこれらの混合物からなる群から選ばれた約65℃未満の融点及び150 ℃より高い沸点を有する物質とを含む基体上の被覆物；(C) 任意のトラクション剤(traction agent)；及び(d) 任意の帯電防止剤を含む記録シートに関する。
【０００２】
【従来の技術及び発明が解決しようとする課題】
従来の技術として、米国特許第5,118,570 号、同第5,145,749 号、同第4,526,847 号、同第3,619,279 号、同第3,561,337 号、同第3,493,412 号、同第3,488,189 号、同第4,956,225 号、同第4,997,697 号、1992年１月２日に公開された欧州特許公開第463,400 号が列記される。
上記の材料及び方法はそれらの意図されている目的に適しているが、電子写真用途に使用するのに特に適している記録シートに対する要望がある。加えて、電子写真画像形成法に普通使用されるトナー材料が改良された接着性を示すような記録シートに対する要望がある。更に、記録シートがビニルまたはプラスチックホルダー中に貯蔵される場合に、記録シート上の被覆物中の添加剤成分（これらは改良された接着性を可能にする）が被覆物中に残存するような改良されたトナー接着性を示す記録シートに対する要望がある。
本発明の目的は、上記の利点を有する記録シートを提供することである。
【０００３】
【課題を解決するための手段】
本発明（またはその特別な実施態様）のこれらの目的及びその他の目的は、(a) 基体；(b) バインダーと、アルキルフェノン、アルキルケトン、ハロゲン化アルカン、アルキルアミン、アルキルアニリン、アルキルジアミン、アルキルアルコール、アルキルジオール、ハロゲン化アルキルアルコール、アルカンアルキルエステル、飽和脂肪酸、不飽和脂肪酸、アルキルアルデヒド、アルキル酸無水物、アルカン、及びこれらの混合物からなる群から選ばれた約65℃未満の融点及び150 ℃より高い沸点を有する物質とを含む基体上の被覆物；(C) 任意のトラクション剤；及び(d) 任意の帯電防止剤を含む記録シートを提供することにより達成し得る。
【０００４】
本発明の記録シートは、その一つまたは両方の表面に被覆物を有する基体またはベースシートを含む。あらゆる好適な基体が使用し得る。実質的に透明な基体材料の例として、デュポン社(E.I.Du Pont de Nemours ＆Company)から入手し得るマイラー(Mylar, 商標) 、インペリアル・ケミカルズ社(Imperial Chemicals,Inc.) から入手し得るメリネックス(Melinex, 商標) 、セラーニーズ社(Celanese Corporation)から入手し得るセラナー(Celanar, 商標) を含むポリエステル；ゼネラル・エレクトリック社(General Electric Company)から入手し得るレキサン(Lexan, 商標) の如きポリカーボネート；ユニオン・カーバイド社(Union CarbideCorporation)から入手し得るポリスルホンの如きポリスルホン；ポリエーテルスルホン、例えば、ユニオン・カーバイド社から入手し得るユーデル(Udel,商標) の如き４，４’−ジフェニルエーテルから調製されたポリエーテルスルホン、ICI アメリカ社(ICI Americas Incorporated) から入手し得るビクトレックス(Victrex, 商標) の如きジスルホニルクロリドから調製されたポリエーテルスルホン、３Ｍ社から入手し得るアストレル(Astrel,商標) の如きビフェニレンから調製されたポリエーテルスルホン；ポリ（アリーレンスルホン）、例えば、架橋ポリ（アリーレンエーテルケトンスルホン）から調製されたポリ（アリーレンスルホン）；セルローストリアセテート；ポリ塩化ビニルセロファン；ポリフッ化ビニル；ポリイミド等が挙げられ、マイラー（商標) の如きポリエステルがその入手容易性及び比較的低いコストの点で好ましい。また、基体は不透明であってもよく、PPG インダストリィズ(Industries)社から入手し得るテスリン(Teslin,商標) の如き不透明プラスチック、ICI 社から入手し得るメリネックス（商標) の如き充填剤入りのポリマーが挙げられる。また、特に、“非引裂紙”記録シートをつくることが所望される場合には、充填剤入りのプラスチックが基体として使用し得る。また、ゼロックス（商標) 4024の如き無地紙、ジアゾ紙、等を含む紙が好適である。
【０００５】
本発明の一実施態様において、基体は約10〜90重量％の針葉樹及び約10〜約90重量％の広葉樹を含む広葉樹クラフト繊維と針葉樹クラフト繊維のサイズ剤入りのブレンドを含む。広葉樹の例として、約70重量％の量で一実施態様中に存在するシーグル(Seagull)W乾式漂白広葉樹クラフトが挙げられる。針葉樹の例として、約30重量％の量で一実施態様中に存在するラ・ツク(La Tuque)乾式漂白針葉樹クラフトが挙げられる。また、これらの基体は有効量、典型的には約１〜約60重量％の填料及び顔料、例えば、クレー（ジョージア・カオリン社(Georgia Kaolin Company)から入手し得る、アストロ−フィル(Astro-fil)90 クレー、エンジェルハード・アンシレックス(Engelhard Ansilex) クレー）、二酸化チタン（チオキサイド社(Tioxide Company) から入手し得る、アナターゼ銘柄のAHR)、ケイ酸カルシウムCH-427-97-8 、XP-974(J.M. フーバー社(Huber Corporation))、等を含むことができる。また、サイズ剤入りの基体は有効量、典型的にはパルプに対し約0.25重量％〜約25重量％のサイジング薬品、例えば、モン(Mon) サイズ（モンサント社(Monsanto Company)から入手し得る）を含む酸性サイジング、ハーコン(Hercon)-76(ハーキュレス社(Hercules Company)から入手し得る）の如きアルカリサイジング、アルム(Alum)( 鉄を含まないミョウバンとしてアライド・ケミカルズ社(Allied Chemicals)から入手し得る）、歩留り助剤（アライド・コロイズ社(Allied Colloids) からパーコル(Percol)292 として入手し得る）、等を含むことができる。本発明に選ばれた紙（市販の紙を含む）の好ましい内部サイジング度は約0.4 秒から約5,000 秒まで変化し、約0.4 秒〜約300 秒のサイジング範囲の紙が主としてコストを低減するために更に好ましい。選択された基体は多孔質であることが好ましく、選択された基体の多孔度の値は約100 から約1,260ml/分まで変化することが好ましく、インキジェット法で記録シートの有効性を高めるために約50〜約600ml/分であることが好ましい。基体の好ましい坪量は約40〜約400g/ 平方メーターであるが、坪量はこの範囲外であってもよい。
【０００６】
本発明に適した市販の内部及び外部（表面）サイズ剤入りの基体の例として、ジアゾ紙、グレート・レークス(Great Lakes) オフセットの如きオフセット紙、コンサーバトリー(Conservatree)の如きリサイクル紙、オートミメオ(Automimeo) の如き事務用紙、エディ(Eddy)液体トナー紙並びにネコオサ(Nekoosa) 、チャンピオン(Champion)、ウィギンス・テープ(Wiggins Teape) 、キメン(Kymmene) 、モド(Modo)、ドムター(Domtar)、バイツルオト(Veitsiluoto) 及びサンヨーの如き会社から市販されているコピー紙、等が挙げられ、ゼロックス（商標）4024紙及びサイズ剤入りのケイ酸カルシウム−クレー充填紙がそれらの入手容易性、信頼性及び低プリントスルーの点から特に好ましい。また、テスリン（PPG インダストリィズ社から入手し得る）の如き顔料入りの充填プラスチックが支持基体として好ましい。
基体はあらゆる有効な厚さのものであってもよい。基体の典型的な厚さは約50〜約500 ミクロン、好ましくは約100 〜約125 ミクロンであるが、その厚さはこの範囲外であってもよい。
【０００７】
被覆物がベースシートの一つまたは両方の表面に被覆されている。この被覆物はベースシートに直接被覆されてもよく、または前もってベースシートに被覆された材料の別の層、例えば、帯電防止層、カール防止層、等に被覆されてもよい。この被覆物は、バインダーと、約65℃未満の融点及び150 ℃より高い沸点を有する物質とを含む。あらゆる好適なポリマーバインダーが使用し得る。好適なバインダーポリマーの例として、(a) 親水性多糖及びそれらの変性体、例えば、(1) 澱粉（例えば、セント・ロウレンス・スターチ(St.Lawrence starch)から入手し得る澱粉SLS-280)、(2) カチオン性澱粉（例えば、ナショナル・スターチ(National Starch) から入手し得るカト(Cato)-72)、(3) ヒドロキシアルキル澱粉（アルキルは少なくとも１個の炭素原子を有し、炭素原子の数はその物質が水溶性であるような数であり、好ましくは約１〜約20個の炭素原子、更に好ましくは約１〜約10個の炭素原子であり、例えば、メチル、エチル、プロピル、ブチル等である)(例えば、ヒドロキシプロピル澱粉（ポリ・サイエンシス社(Poly SciencesInc.) から入手し得る#02382) 及びヒドロキシエチル澱粉（ポリ・サイエンシス社から入手し得る#06733) 、(4) ゼラチン（例えば、ポリ・サイエンシス社から入手し得るカーフスキン・ゼラチン(Calfskin gelatin)#00639))、(5) アルキルセルロース（アルキルは少なくとも１個の炭素原子を有し、炭素原子の数はその物質が水溶性であるような数であり、好ましくは１〜約20個の炭素原子、更に好ましくは１〜約10個の炭素原子、更に好ましくは約１〜約７個の炭素原子であり、例えば、メチル、エチル、プロピル、ブチル、ペンチル、ヘキシル、ベンジル、等である)(例えば、メチルセルロース（ダウ・ケミカル社(Dow Chemical Company)から入手し得るメトセル(Methocel)AM4)及びアリールセルロース（アリールは少なくとも６個炭素原子を有し、炭素原子の数はその物質が水溶性であるような数であり、好ましくは約６〜約20個の炭素原子、更に好ましくは約６〜約10個の炭素原子、更に好ましくは約６個の炭素原子であり、例えば、フェニルである）、
【０００８】
(6) ヒドロキシアルキルセルロース（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、ペンチル、ヘキシル、ベンジル、等である)(例えば、ヒドロキシエチルセルロース（ハーキュレス・ケミカル社から入手し得るナトロゾール(Natrosol)250LR 、及びヒドロキシプロピルセルロース（ハーキュレス・ケミカル社から入手し得るクルセル(Klucel)型Ｅ）、(7) アルキルヒドロキシアルキルセルロース（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、ペンチル、ヘキシル、ベンジル、等である)(例えば、エチルヒドロキシエチルセルロース（ベロール・ケムA.B.スウェーデン(Berol Kem.A.B.Sweden)から入手し得るベルモコル(Bermocoll))、(8) ヒドロキシアルキルアルキルセルロース（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ヒドロキシエチルメチルセルロース（ブリテッシュ・セラニーズ社(British Celanese Ltd.) から入手し得るHEM 、またカッレ(Kalle)A.G. からチロース(Tylose)MH、MHK として入手し得る) 、ヒドロキシプロピルメチルセルロース（ダウ・ケミカル社から入手し得るメトセルK35LV)、及びヒドロキシブチルセルロース（例えば、ダウ・ケミカル社から入手し得るHBMC))、(9) ジヒドロキシアルキルセルロース（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ジヒドロキシプロピルセルロース（これは３−クロロ−１，２−プロパンとアルカリセルロースの反応により調製し得る))、
【０００９】
(10)ヒドロキシアルキルヒドロキシアルキルセルロース（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、アクアロン社(Aqualon Company) から入手し得るヒドロキシプロピルヒドロキシエチルセルロース) 、(11)ハロデオキシセルロース（ハロはハロゲン原子を表す)(例えば、ピリジン中で25℃でセルロースと塩化スルフリルの反応により調製し得るクロロデオキシセルロース) 、(12)アミノデオキシセルロース（これは160 ℃で６時間にわたってクロロデオキシセルロースとアンモニアの19％のアルコール性溶液の反応により調製し得る) 、(13)ジアルキルアンモニウムハライドヒドロキシアルキルセルロース（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等であり、ハライドはハロゲン原子を表す)(例えば、ナショナル・スターチ・アンド・ケミカル社(National Starch and Chemical Company)からセルコート(Celquat)H-100、L-200 として入手し得るジエチルアンモニウムクロリドヒドロキシエチルセルロース) 、(14)ヒドロキシアルキルトリアルキルアンモニウムハライドヒドロキシアルキルセルロース（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等であり、ハライドはハロゲン原子を表す)(例えば、ユニオン・カーバイド社からポリマーJRとして入手し得るヒドロキシプロピルトリメチルアンモニウムクロリドヒドロキシエチルセルロース) 、
【００１０】
(15)ジアルキルアミノアルキルセルロース（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ポリ・サイエンシス社からDEAEセルロース#05178として入手し得るジエチルアミノエチルセルロース) 、(16)カルボキシアルキルデキストラン（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、ペンチル、ヘキシル、等である)(例えば、ポリ・サイエンシス社から#16058として入手し得るカルボキシメチルデキストラン、(17)ジアルキルアミノアルキルデキストラン（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ポリ・サイエンシス社から#5178 として入手し得るジエチルアミノエチルデキストラン、(18)アミノデキストラン（モレキュラー・プローブス社(Molecular Probes Inc)から入手し得る) 、(19)カルボキシアルキルセルロース塩（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等であり、カチオンはあらゆる通常のカチオン、例えば、ナトリウム、リチウム、カリウム、カルシウム、マグネシウム等である)(例えば、ハーキュレス・ケミカル社から入手し得るナトリウムカルボキシメチルセルロースCMC 7HOF) 、(20)アラビアゴム（例えば、シグマ・ケミカル社(Sigma Chemical Company)から入手し得る#G9752) 、(21)カラゲナン（例えば、シグマ・ケミカル社から入手し得る#C1013) 、(22)カラヤゴム（例えば、シグマ・ケミカル社から入手し得る#G0503) 、(23)キサンタン（例えば、メルク社のケルコ部門(Kelco division of Merck and Company) から入手し得るケルトロール(Keltrol)-T)、(24)キトーサン（例えば、シグマ・ケミカル社から入手し得る#C3646) 、
【００１１】
(25)カルボキシアルキルヒドロキシアルキルグアー（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、アウクアロン社(Auqualon Company)から入手し得るカルボキシメチルヒドロキシプロピルグアー) 、(26)カチオン性グアー（例えば、セラニーズ・ケミカル社から入手し得るセラニーズ・ジャグアー(Jaguar)C-14-S、C-15、C-17) 、(27)ｎ−カルボキシアルキルキチン（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である) 、例えば、ｎ−カルボキシメチルキチン、
【００１２】
(28)ジアルキルアンモニウム加水分解コラーゲンタンパク質（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、クロダ(Croda) からクロコーツ(Croquats)として入手し得るジメチルアンモニウム加水分解コラーゲンタンパク質) 、(29)寒天（例えば、ファルツ・アンド・バウエル社(Pfaltz and Bauer Inc)から入手し得る寒天) 、(30)セルローススルフェート塩（そのカチオンはあらゆる通常のカチオン、例えば、ナトリウム、リチウム、カリウム、カルシウム、マグネシウム、等である)(例えば、サイエンティフィック・ポリマー・プドダクツ(Scientific Polymer Products) から入手し得るナトリウムセルローススルフェート#023) 、及び(31)カルボキシアルキルヒドロキシアルキルセルロース塩（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等であり、そのカチオンはあらゆる通常のカチオン、例えば、ナトリウム、リチウム、カリウム、カルシウム、マグネシウム、等である)(例えば、ハーキュレス・ケミカル社から入手し得るナトリウムカルボキシメチルヒドロキシエチルセルロースCMHEC 43H 及び37L)；
【００１３】
(b) ビニルポリマー、例えば、(1) ポリ（ビニルアルコール)(例えば、デュポン・ケミカル社から入手し得るエルバノール(Elvanol))、(2) ポリ（ビニルホスフェート)(例えば、ポリ・サイエンシス社から入手し得る#4391)、(3) ポリ（ビニルピロリドン)(例えば、GAF 社から入手し得るポリ（ビニルピロリドン))、(4) ビニルピロリドン−酢酸ビニルコポリマー（例えば、ポリ・サイエンシス社から入手し得る#02587) 、(5) ビニルピロリドン−スチレンコポリマー（例えば、サイエンティフィック・ポリマー・プドダクツから入手し得る#371) 、(6) ポリ（ビニルアミン)(例えば、ポリ・サイエンシス社から入手し得る#1562)、(7) アルコキシル化されたポリ（ビニルアルコール)(アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ポリ・サイエンシス社から入手し得るエトキシル化されたポリ（ビニルアルコール)#6573) 、及び(8) ポリ（ビニルピロリドン−ジアルキルアミノアルキルアルキルアクリレート（夫々のアルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ポリ・サイエンシス社から入手し得るポリ（ビニルピロリドン−ジエチルアミノメチルメタクリレート)#16294 及び#16295) ；
【００１４】
(c) ホルムアルデヒド樹脂、例えば、(1) メラミン−ホルムアルデヒド樹脂（例えば、ブリティッシュ・インダストリアル・プラスチックス・リミテッド(British Industrial Plastics Limited) から入手し得るBC309)、(2) 尿素−ホルムアルデヒド樹脂（例えば、ブリティッシュ・インダストリアル・プラスチックス・リミテッドから入手し得るBC777)、及び(3) アルキル化された尿素−ホルムアルデヒド樹脂（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、アメリカン・シアナミド社(American Cyanamid Company) からビートル(Beetle)65として入手し得るメチル化された尿素−ホルムアルデヒド樹脂) ；(d) イオン性ポリマー、例えば、(1) ポリ（２−アクリルアミド−２−メチルプロパンスルホン酸)(例えば、サイエンティフィック・ポリマー・プドダクツから入手し得る#175) 、(2) ポリ（Ｎ，Ｎ−ジメチル−３，５−ジメチレンピペリジニウムクロリド)(例えば、サイエンティフィック・ポリマー・プロダクツから入手し得る#401) 、及び(3) ポリ（メチレン−グアニジン）塩酸塩（例えば、サイエンティフィック・ポリマー・プドダクツから入手し得る#654) ；
【００１５】
(e) ラテックスポリマー、例えば、(1) カチオン性、アニオン性、及びノニオン性のスチレン−ブタジエンラテックス（例えば、ゲン・コープ・ポリマー・プロダクツ(Gen Corp Polymer Products) から入手し得るラテックス、ユノカル・ケミカルズ(Unocal Chemicals)から入手し得るRES4040 及びRES4100 、並びにダウ・ケミカル社から入手し得るDL6672A 、DL6638A 、及びDL6663A)、(2) エチレン−酢酸ビニルラテックス（例えば、エアー・プロダクツ・アンド・ケミカルズ社から入手し得るエアーフレックス(Airflex)400) 、(3) 酢酸ビニル−アクリルコポリマーラテックス（例えば、ライヒホールド・ケミカル社(Reichhold Chemical Inc.) から入手し得るシンセムル(Synthemul)97-726 、ナショナル・スターチ社から入手し得るレシン(Resyn)25-1110及びレシン25-1140 、並びにユノカル・ケミカルズから入手し得るRES3103)、及び(4) ポリエステルラテックス、例えば、イーストマン・ケミカルズ(Eastman Chemicals) から入手し得るイーストマンAQ29D ；
【００１６】
(f) 無水マレイン酸及びマレイン酸を含むポリマー、例えば、(1) スチレン−無水マレイン酸コポリマー（例えば、モンサントからスクリプセット(Scripset)として入手し得るコポリマー、及びアルコ(Arco)から入手し得るSMA シリーズ) 、(2) ビニルアルキルエーテル−無水マレイン酸コポリマー（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、サイエンティフィック・ポリマー・プドダクツから入手し得るビニルメチルエーテル−無水マレイン酸コポリマー#173) 、(3) アルキレン−無水マレイン酸コポリマー（アルキレンは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、ポリ・サイエンシス社から入手し得るエチレン−無水マレイン酸コポリマー#2308 、またモンサント・ケミカル社からEMA として入手し得る) 、(4) ブタジエン−マレイン酸コポリマー（例えば、ポリ・サイエンシス社から入手し得る#07787) 、(5) ビニルアルキルエーテル−マレイン酸コポリマー（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、GAF 社からガントレッツ(Gantrez)S-95 として入手し得るビニルメチルエーテル−マレイン酸コポリマー) 、及び(6) アルキルビニルエーテル−マレイン酸エステル（アルキルは少なくとも１個の炭素原子を有し、炭素原子の数はその物質が水溶性であるような数であり、好ましくは１〜約20個の炭素原子、更に好ましくは１〜約10個の炭素原子であり、例えば、メチル、エチル、プロピル、ブチル、等である)(例えば、サイエンティフィック・ポリマー・プドダクツから入手し得るメチルビニルエーテル−マレイン酸エステル#773) ；
【００１７】
(g) アクリルアミドを含むポリマー、例えば、(1) ポリ（アクリルアミド)(例えば、ポリ・サイエンシス社から入手し得る#02806) 、(2) アクリルアミド−アクリル酸コポリマー（例えば、ポリ・サイエンシス社から入手し得る#04652、#02220、及び#18545) 、及び(3) ポリ（Ｎ，Ｎ−ジメチルアクリルアミド)(例えば、ポリ・サイエンシス社から入手し得る#004590)；(h) ポリ（アルキレンイミン）を含むポリマー（アルキレンは２個の炭素原子（エチレン）、３個の炭素原子（プロピレン）、または４個の炭素原子（ブチレン）を有する）、例えば、(1) ポリ（エチレンイミン)(例えば、サイエンティフィック・ポリマー・プロダクツから入手し得る#135) 、(2) ポリ（エチレンイミン）エピクロロヒドリン（例えば、サイエンティフィック・ポリマー・プドダクツから入手し得る#634) 、及び(3) アルコキシル化されたポリ（エチレンイミン)(アルキルは１個の炭素原子（メトキシル化されている）、２個の炭素原子（エトキシル化されている）、３個の炭素原子（プロポキシル化されている）、または４個の炭素原子（ブトキシル化されている）を有する)(例えば、サイエンティフィック・ポリマー・プロダクツから入手し得るエトキシル化されたポリ（エチレンイミン)#636)；及び
【００１８】
(i) スチレンのホモポリマー及びコポリマー、例えば、(1) ポリスチレン（例えば、サイエンティフィック・ポリマー・プロダクツから入手し得るC#400)、(2) スチレン−ブタジエン樹脂（サイエンティフィック・ポリマー・プロダクツから入手し得る）、及び(3) スチレン−ｎ−ブチルメタクリレート樹脂（サイエンティフィック・ポリマー・プロダクツから入手し得る）；(j) アルコール可溶性ポリマー、例えば、メタノールに可溶性のポリマー、例えば、ポリアクリル酸、例えば、サイエンティフィック・ポリマー・プロダクツから入手し得る#598、#599、#600、#413、ポリ（ヒドロキシアルキルメタクリレート)(アルキルは１〜約18個の炭素原子を有し、メチル、エチル、プロピル、ブチル、ヘキサデシル、等が挙げられる）、例えば、ポリ（２−ヒドロキシエチルメタクリレート）、例えば、サイエンティフィック・ポリマー・プロダクツから入手し得る#414、#815、及びポリ（ヒドロキシプロピルメタクリレート）、例えば、サイエンティフィック・ポリマー・プロダクツから入手し得る#232、ポリ（ヒドロキシアルキルアクリレート)(アルキルはメチル、エチル、またはプロピルである）、例えば、ポリ（２−ヒドロキシエチルアクリレート）、例えば、サイエンティフィック・ポリマー・プロダクツから入手し得る#850、及びポリ（ヒドロキシプロピルアクリレート）、例えば、サイエンティフィック・ポリマー・プロダクツから入手し得る#851、ポリ（ビニルブチラール）、例えば、サイエンティフィック・ポリマー・プロダクツから入手し得る#043、#511、#507、アルキルセルロースまたはアリールセルロース（アルキルはメチル、エチル、プロピル、またはブチルであり、アリールはフェニル等である) 、例えば、エチルセルロース、例えば、ハーキュレス・ケミカル社から入手し得るエトセル(Ethocel)N-22 、ポリ（ビニルアセテート）、例えば、サイエンティフィック・ポリマー・プロダクツから入手し得る#346、#347；
【００１９】
(k) ケトン可溶性ポリマー、例えば、アセトンに可溶性のポリマー、例えば、ヒドロキシアルキルセルロースアクリレート及びヒドロキシアリールセルロースアクリレート（アルキルはメチル、エチル、プロピル、またはブチルであり、アリールはフェニル等である) 、例えば、ヒドロキシエチルセルロースアクリレート、例えば、モノマー−ポリマー・アンド・ダジャック・ラボラトリィズ社(Monomer-Polymer and Dajac Laboratories Inc.) から入手し得る#8630 、ヒドロキシアルキルセルロースメタクリレート及びヒドロキシアリールセルロースメタクリレート（アルキルはメチル、エチル、プロピル、またはブチルであり、アリールはフェニル等である) 、例えば、ヒドロキシエチルセルロースメタクリレート、例えば、モノマー−ポリマー・アンド・ダジャック・ラボラトリィズ社から入手し得る#8631 、セルロース−アクリルアミド付加物、例えば、モノマー−ポリマー・アンド・ダジャック・ラボラトリィズ社から入手し得る#8959 、#8960 、#8961 、#8962 、ポリ（ビニルブチラール）、例えば、サイエンティフィック・ポリマー・プロダクツから入手し得る#043、#511、#507、シアノエチル化されたセルロース、例えば、サイエンティフィック・ポリマー・プロダクツから入手し得る#091、セルロースアセテート水素フタレート、例えば、サイエンティフィック・ポリマー・プロダクツから入手し得る#085、ヒドロキシプロピルメチルセルロースフタレート、例えば、信越化学から入手し得るHPMCP 、セルローストリアセテート、例えば、サイエンティフィック・ポリマー・プロダクツから入手し得る#031、ポリ（α−メチルスチレン）、例えば、サイエンティフィック・ポリマー・プロダクツから入手し得る#309、スチレン−ブタジエンコポリマー、例えば、クラトン(Kraton)G-1652、クラトンDX-1150 、及びクラトンエラストマー（例えば、シェル社から入手し得るD1107 、G-1657、G-1657/FG1901 、D-1101、FG1901) 、スチレン−ブチルメタクリレートコポリマー、例えば、サイエンティフィック・ポリマー・プロダクツから入手し得る#595、塩化ビニル−酢酸ビニル−ビニルアルコールターポリマー、例えば、サイエンティフィック・ポリマー・プロダクツから入手し得る#428、
【００２０】
(l) 塩素化溶剤可溶性ポリマー、例えば、ポリ（ｐ−フェニレンエーテル−スルホン)(例えば、サイエンティフィック・ポリマー・プロダクツから入手し得る#392) 、ポリスルホン、例えば、サイエンティフィック・ポリマー・プロダクツから入手し得る#046、芳香族エステルカーボネートコポリマー、例えば、ダウ・ケミカル社から入手し得るAPE KLI-9306、APE KLI-9310、ポリカーボネート、例えば、サイエンティフィック・ポリマー・プロダクツから入手し得る#035、α−メチルスチレン−ジメチルシロキサンブロックコポリマー、例えば、ペトラーチ・システムズ(Petrarch Systems)から入手し得るPS0965、ジメチルシロキサン−ビスフェノールＡカーボネートブロックコポリマー、例えば、ペトラーチ・システムズから入手し得るPS099 、ポリ（２，６−ジメチルｐ−フェニレンオキサイド）、例えば、サイエンティフィック・ポリマー・プロダクツから入手し得る#126、ポリ（２，４，６−トリブロモスチレン）、例えば、サイエンティフィック・ポリマー・プロダクツから入手し得る#166；等が挙げられるだけでなく、上記のいずれかのブレンドまたは混合物が挙げられ、澱粉及びラテックスがそれらの入手容易性及び紙への適用性のために特に好ましい。また、スチレン−ブタジエン樹脂、スチレン−ｎ−ブチルメタクリレート樹脂、及びイーストマン・ケミカルズからのポリエステルラテックスAQの如きポリエステルが特に好ましい。あらゆる相対的な量の上記の成分のあらゆる混合物が使用し得る。
【００２１】
また、ベースシートまたは基体上の被覆物は、アルキルフェノン、アルキルケトン、ハロゲン化アルカン、アルキルアミン、アルキルアニリン、アルキルジアミン、アルキルアルコール、アルキルジオール、ハロゲン化アルキルアルコール、アルカンアルキルエステル、飽和脂肪酸、不飽和脂肪酸、アルキルアルデヒド、アルキル酸無水物、アルカン、及びこれらの混合物からなる群から選ばれた約65℃未満の融点及び150 ℃より高い沸点を有する添加剤を含む。
好適な添加剤の例として、アルキルフェノン、例えば、式C6H5CO(CH2) n CH3 （式中、ｎは約５〜約16の数である）のアルキルフェノン、例えば、(1) オクタノフェノンC6H5CO(CH2)6CH3(アルドリッチ(Aldrich)31,977-5)；(2) デカノフェノンC6H5CO(CH2)8CH3(アルドリッチ31,128-6) ；(3) ドデカノフェノンC6H5CO(CH2)10CH3( アルドリッチ25,271-9) ；(4) テトラデカノフェノンC6H5CO(CH2)12CH3( アルドリッチ31,978-3) ；(5) ヘキサデカノフェノンC6H5CO(CH2)14CH3( アルドリッチ31,978-3) ；(6) オクタデカノフェノンC6H5CO(CH2)16CH3( アルドリッチ31,841-8) ；等が挙げられる。
【００２２】
また、アルキルケトン、例えば、式CH3(CH2)m CO(CH2) n CH3(式中、ｍ及びｎは夫々約４〜約８の数である）のアルキルケトン、例えば、(1) ６−ウンデカノンCH3(CH2)4 CO(CH2)4CH3(アルドリッチ13,699-9) ；(2) ８−ペンタデカノンCH3(CH2)6 CO(CH2)6CH3(アルドリッチ15,838-0) ；(3) ９−ヘプタデカノンCH3(CH2)7 CO(CH2)7CH3(アルドリッチ10,294-6) ；(4) 10−ノナデカノンCH3(CH2)8 CO(CH2)8CH3(アルドリッチ10,366-7) ；等が好適である。
また、ハロゲン化アルカン、例えば、式CH3(CH2) nX(式中、Ｘはハロゲン原子、例えば、フッ素、塩素、臭素、ヨウ素、等であり、かつｎは約15〜約25の数である）のモノハロゲン化アルカン、例えば、(1) １−ブロモオクタデカンCH3(CH2)17Br（アルドリッチ19,949-4) ；(2) １−ブロモドコサンCH3(CH2)20Br（アルドリッチ33,294-1) ；等、ジハロゲン化アルカン、例えば、式X(CH2) nX(式中、Ｘはハロゲン原子であり、かつｎは約６〜約15の数である）のジハロゲン化アルカン、例えば、(3) １，６−ジブロモヘキサンBr(CH2)6Br（アルドリッチD4,100-7) ；(4) １，７−ジブロモヘプタンBr(CH2)7Br（アルドリッチ14,499-1) ；(5) １，８−ジブロモオクタンBr(CH2)8Br（アルドリッチD4,260-7) ；(6) １，10−ジブロモデカンBr(CH2)10Br （アルドリッチD3980-0)；(7) １，10−ジクロロデカンCl(CH2)10Cl （アルドリッチ25,478-9) ；(8) １，12−ジブロモドデカンBr(CH2)12Br （アルドリッチ25,478-9) ；(9) １，12−ジブロモドデカンBr(CH2)12Br （アルドリッチ13,338-8) ；等が好適である。
また、アルキルアミン、例えば、式CH3(CH2) nNH2(式中、ｎは約６〜約20の数である）のアルキルアミン、例えば、(1) ヘプチルアミンCH3(CH2)6NH2（アルドリッチ12,680-2) ；(2) オクチルアミンCH3(CH2)7NH2（アルドリッチ0-580-2)；(3) デシルアミンCH3(CH2)9NH2（アルドリッチD240-4) ；(4) ウンデシルアミンCH3(CH2)10NH2 （アルドリッチU140-0) ；(5) ドデシルアミンCH3(CH2)11NH2 （アルドリッチ32,516-3) ；(6) トリデシルアミンCH3(CH2)12NH2 （アルドリッチT5,800-9) ；(7) テトラデシルアミンCH3(CH2)13NH2 （アルドリッチT1,0006);(8)ヘキサデシルアミンCH3(CH2)15NH2 （アルドリッチH740-8) ；(9) オクタデシルアミンCH3(CH2)15NH2 （アルドリッチ30,539-1) ；等が好適である。
【００２３】
また、アルキルアニリン、例えば、式CH3(CH2) nC6H4NH2(式中、ｎは約６〜約20の数である）のアルキルアニリン、例えば、(1) ヘプチルアニリンCH3(CH2)6C6H4NH2（アルドリッチ30,507-3) ；(2) オクチルアニリンCH3(CH2)7C6H4NH2（アルドリッチ23,352-8) ；(3) ４−デシルアニリンCH3(CH2)9C6H4NH2（アルドリッチ23,353-6) ；(4) ４−テトラデシルアニリンCH3(CH2)13C6H4NH2 （アルドリッチ23,355-2) ；(5) ヘキサデシルアニリンCH3(CH2)15C6H4NH2 （アルドリッチ23,356-0) ；等が好適である。
また、アルキルジアミン、例えば、式NH2(CH2) nNH2(式中、ｎは約６〜約10の数である）のアルキルジアミン、例えば、(1) １，６−ジアミノヘキサンNH2(CH2)6NH2（アルドリッチH1,169-6) ；(2) １，８−ジアミノオクタンNH2(CH2)8NH2（アルドリッチD2,240-1) ；(3) １，９−ジアミノノナンNH2(CH2)9NH2（アルドリッチ18712-7)；(4) １，10−ジアミノドデカンNH2(CH2)10NH2 （アルドリッチD1420-4)；等が好適である。
また、アルキルアルコール、例えば、式CH3(CH2) nOH( 式中、ｎは約５〜約21の数である）のアルキルアルコール、例えば、(1) ヘキシルアルコールCH3(CH2)5OH （アルドリッチH1330-3)；(2) ヘプチルアルコールCH3(CH2)6OH （アルドリッチH280-5) ；(3) オクチルアルコールCH3(CH2)7OH （アルドリッチ29,324-5) ；(4) ノニルアルコールCH3(CH2)8OH （アルドリッチ13,121-0) ；(5) デシルアルコールCH3(CH2)9OH （アルドリッチ23,976-3) ；(6) ウンデシルアルコールCH3(CH2)10OH（アルドリッチU100-1) ；(7) １−ドデカノールCH3(CH2)11OH（アルドリッチ12,679-9) ；(8) １−テトラデカノールCH3(CH2)13OH（アルドリッチ18,538-8) ；(9) １−ペンタデカノールCH3(CH2)14OH（アルドリッチP380-5) ；(10)１−ヘキサデカノールCH3(CH2)15OH（アルドリッチ25,874-1) ；(11)１−エイコサノールCH3(CH2)19OH（アルドリッチ23,449-4) ；(12)１−ドコサノールCH3(CH2)21OH（アルドリッチ16,910-2) ；等が好適である。
【００２４】
また、アルキルジオール、例えば、式OH(CH2) n OH( 式中、ｎは約５〜約９の数である）のアルキルジオール、例えば、(1) １，５−ペンタンジオールOH(CH2)5OH（アルドリッチP770-3) ；(2) １，６−ヘキサンジオールOH(CH2)6OH（アルドリッチH,1180-7) ；(3) １，７−ヘプタンジオールOH(CH2)7OH（アルドリッチH220-1) ；(4) １，８−オクタンジオールOH(CH2)8OH（アルドリッチ0-330-3)；(5) １，９−ノナンジオールOH(CH2)9OH（アルドリッチN2,960-0) 等；並びに式CH3(CH2) nCHOHCH2OH(式中、ｎは約５〜約９の数である）のアルキルジオール、例えば、(6) １，２−オクタンジオールCH3(CH2)5CHOHCH2OH（アルドリッチ21,370-5) ；(7) １，２−デカンジオールCH3(CH2)7CHOHCH2OH（アルドリッチ26,032-0) ；(8) １，２−テトラデカンジオールCH3(CH2)11CHOHCH2OH （アルドリッチ26,029-0) ；等が好適である。
また、ハロゲン化アルキルアルコール、例えば、式X(CH2)n OH( 式中、ｎは約７〜約14の数である）のハロゲン化アルキルアルコール、例えば、(1) 11−ブロモ−１−ウンデカノールBr(CH2)11OH （アルドリッチ18413-6)；(2) 12−ブロモ−１−ドデカノールBr(CH2)12OH （アルドリッチ22,467-7) ；等が好適である。
【００２５】
また、アルカンアルキルエステル、例えば、式CH3(CH2)n COOCH3（式中、ｎは約５〜約23の数である）のアルカンアルキルエステル、例えば、(1) メチルヘプタノエートCH3(CH2)5COOCH3 （アルドリッチ14,900-4) ；(2) メチルノナノエートCH3(CH2)7COOCH3 （アルドリッチ24589-5)；(3) メチルデカノエートCH3(CH2)8COOCH3 （アルドリッチ29,903-0) ；(4) メチルドデカノエートCH3(CH2)10COOCH3（アルドリッチ23,459-1) ；(5) メチルトリデカノエートCH3(CH2)11COOCH3（アルドリッチM8,540-9) ；(6) メチルパルミテートCH3(CH2)14COOCH3（アルドリッチ26,065-7) ；(7) メチルヘプタデカノエートCH3(CH2)15COOCH3（アルドリッチ28,607-9) ；(8) メチルステアレートCH3(CH2)16COOCH3（アルドリッチM7,070-9) ；(9) メチルノナデカノエートCH3(CH2)17COOCH3（アルドリッチ28,683-4) ；(10)メチルエイコサノエートCH3(CH2)18COOCH3（アルドリッチ25,220-0) ；(11)メチルヘンエイコサノエートCH3(CH2)19COOCH3（アルドリッチ29,904-9) ；(12)メチルドコサノエートCH3(CH2)20COOCH3（アルドリッチ85,527-8) ；(13)メチルトリコサノエートCH3(CH2)21COOCH3（アルドリッチ28,734-2) ；(14)メチルテトラコサノエートCH3(CH2)22COOCH3（アルドリッチ29,905-7) ；等、並びに式CH3(CH2)n COOC2H5 （式中、ｎは約４〜約28の数である）のアルカンアルキルエステル、例えば、(15)エチルヘキサノエートCH3(CH2)4COOC2H5（アルドリッチ14,896-2) ；(16)エチルオクタノエートCH3(CH2)6COOC2H5（アルドリッチ11,232-1) ；(17)エチルデカノエートCH3(CH2)8COOC2H5（アルドリッチ14,897-0) ；(18)エチルテトラデカノエートCH3(CH2)12COOC2H5 （アルドリッチE3,960-0) ；(19)エチルパルミテートCH3(CH2)14COOC2H5 （アルドリッチ28,691-5) ；(20)エチルステアレートCH3(CH2)16COOC2H5 （アルドリッチ22,317-4) ；(21)エチルトリアコンタノエートCH3(CH2)28COOC2H5 （アルドリッチ25,751-6) ；等が好適である。
【００２６】
また、飽和脂肪酸、例えば、式CH3(CH2)n COOH（式中、ｎは約４〜約16の数である）の飽和脂肪酸、例えば、(1) ヘキサン酸CH3(CH2)4COOH （アルドリッチH1,213-7) ；(2) オクタン酸CH3(CH2)6COOH （アルドリッチ15,375-3) ；(3) ノナン酸CH3(CH2)7COOH （アルドリッチ24,868-1) ；(4) デカン酸CH3(CH2)8COOH （アルドリッチD165-3) ；(5) ウンデカン酸CH3(CH2)9COOH （アルドリッチ17,147-6) ；(6) ラウリン酸CH3(CH2)10COOH（アルドリッチ15,378-8) ；(7) トリデカン酸CH3(CH2)11COOH（アルドリッチT5,760-6) ；(8) ミリスチン酸CH3(CH2)12COOH（アルドリッチ15,379-6) ；(9) ペンタデカン酸CH3(CH2)13COOH（アルドリッチP360-0) ；(10)パルミチン酸CH3(CH2)14COOH（アルドリッチ25,872-5) ；(11)ヘプタデカン酸CH3(CH2)15COOH（アルドリッチH100-0) ；等が好適である。
また、不飽和脂肪酸、例えば、式CH3(CH2)7CH=CH3(CH2)n COOH（式中、ｎは約７〜約13の数である）の不飽和脂肪酸、例えば、(1) エラジン酸CH3(CH2)7CH=CH3(CH2)7COOH （アルドリッチE30-4)；(2) エルカ酸CH3(CH2)7CH=CH3(CH2)11COOH（アルドリッチ85,843-9) ；(3) ネルボン酸CH3(CH2)7CH=CH3(CH2)13COOH；等が好適である。
また、アルキルアルデヒド、例えば、式CH3(CH2)n CHO （式中、ｎは約８〜約14の数である）のアルキルアルデヒド、例えば、テトラデシルアルデヒドCH3(CH2)12（アルドリッチT1000-6)等が好適である。
また、アルキル酸無水物、例えば、式(CH3(CH2) n CO)2O （式中、ｎは約８〜約14の数である）のアルキル酸無水物、例えば、無水ラウリン酸(CH3(CH2)10CO)2O（アルドリッチ28,648-6) ；(2) 無水パルミチン酸（アルドリッチ28650-8)(CH3(CH2)12CO)2O；等が好適である。
【００２７】
また、アルカン、例えば、式CH3(CH2) n CH3（式中、ｎは約８〜約28の数である）のアルカン、例えば、(1) デカンCH3(CH2)8CH3（アルドリッチD90-1)；(2) ドデカンCH3(CH2)10CH3 （アルドリッチ29,787-9) ；(3) ヘプタデカンCH3(CH2)15CH3 （アルドリッチ12,850-3) ；(4) オクタデカンCH3(CH2)16CH3 （アルドリッチ0-65-2) ；(5) ノナデカンCH3(CH2)17CH3 （アルドリッチN2890-6)；(6) エイコサンCH3(CH2)18CH3 （アルドリッチ21,927-4) ；(7) ヘンエイコサンCH3(CH2)19CH3 （アルドリッチ28,605-2) ；(8) ドコサンCH3(CH2)20CH3 （アルドリッチ13,445-7) ；(9) トリコサンCH3(CH2)21CH3 （アルドリッチ26,385-0) ；(10)テトラコサンCH3(CH2)22CH3 （アルドリッチT875-2) ；(11)ペンタコサンCH3(CH2)23CH3 （アルドリッチ28,693-1) ；(12)ヘプタコサンCH3(CH2)25CH3 （アルドリッチ28,606-0) ；(13)オクタコサンCH3(CH2)26CH3 （アルドリッチ0-50-4) ；(14)トリコンタンCH3(CH2)28CH3 （アルドリッチ26,384-2) ；等が好適である。上記の添加剤の２種以上の混合物がまた使用し得る。
【００２８】
バインダーは、あらゆる有効な量で被覆物中に存在し得る。典型的には、バインダーと添加剤は、約10重量％のバインダーと約90重量％の添加剤から約90重量％のバインダーと約10重量％の添加剤までの相対的な量で存在するが、その相対的な量はこの範囲外であってもよい。
加えて、本発明の記録シートの被覆物は任意の填料成分を含むことができる。填料は、記録シートの実質的な透明性が保たれることを条件としてあらゆる有効量で存在することができ、存在する場合には、典型的には被覆組成物の約0.5 〜約5.0 重量％の量で存在する。填料成分の例として、コロイドシリカ、例えば、グレース社(Grace Company) から入手し得るサイロイド(Syloid)74、二酸化チタン（NLケム・カナダ社(NL Chem Canada,Inc.) からルチルまたはアナターゼとして入手し得る）、水和アルミナ（J.M.フバー社から入手し得るハイドラド(Hydrad)TMC-HBF 、ハイドラドTM-HBC) 、硫酸バリウム（カリ・ケミー社(Kali Chemie Corporation) から入手し得るK.C.ブランク・フィックス(Blanc Fix)HD80)、炭酸カルシウム（ミクロホワイト・シラカウガ・カルシウム・プロダクツ(Microwhite Sylacauga Calcium Products))、高白色度クレー（例えば、エンジェルハード・ペーパー・クレー(Engelhard Paper Clays))、ケイ酸カルシウム（J.M.フバー社から入手し得る）、水またはあらゆる有機溶剤に不溶性のセルロース材料（例えば、サイエンティフィック・ポリマー・プロダクツから入手し得るセルロース材料）、フッ化カルシウムとシリカのブレンド、例えば、ケミラ(Kemira)O.Y から入手し得るオパレックス(Opalex)-C、酸化亜鉛、例えば、ゾー・ケム(Zo Chem) から入手し得るゾコ・ファックス(Zoco Fax)183 、硫化亜鉛と硫酸バリウムのブレンド、例えば、シュテベン社(Schteben Company)から入手し得るリトパン(Lithopane) 、等、並びにこれらの混合物が挙げられる。
【００２９】
更に、本発明の記録シートの被覆物は任意の帯電防止剤成分を含むことができる。帯電防止剤成分は、あらゆる有効量で存在することができ、存在する場合には、典型的には被覆組成物の約0.5 〜約5.0 重量％の量で存在する。帯電防止剤成分の例として、アニオン性物質及びカチオン性物質の両方が挙げられる。アニオン性帯電防止剤成分の例として、モノエステルスルホスクシネート、例えば、一般式
【００３０】
【化１】
0003638628.tif 000002
【００３１】
（式中、Ｒはアルカノールアミドまたはエトキシル化アルコールを表す）
のモノエステルスルホスクシネート；ジエステルスルホスクシネート、例えば、一般式
【００３２】
【化２】
0003638628.tif 000003
【００３３】
（式中、Ｒはアルキル基を表す）
のジエステルスルホスクシネート；及びスルホスクシナメート、例えば、一般式
【００３４】
【化３】
0003638628.tif 000004
【００３５】
（式中、Ｒはアルキル基を表す）
のスルホスクシナメートが挙げられ、これらは全てアルカリル・ケミカルズ(Alkaril Chemicals) から、例えば、アルカサーフ(Alkasurf)SS-L7DE 、アルカサーフSS-L-HE 、アルカサーフSS-OA-HE、アルカサーフSS-L9ME 、アルカサーフSS-DA4-HE 、アルカサーフSS-1B-45、アルカサーフSS-MA-80、アルカサーフSS-NO 、アルカサーフSS-O-40 、アルカサーフSS-O-60PG 、アルカサーフSS-O-70PG 、アルカサーフSS-O-75 、アルカサーフSS-TA 、等として市販されている。カチオン性帯電防止剤成分の例として、ジアミノアルカン、例えば、アルドリッチ・ケミカルズから入手し得るジアミノアルカン、四級塩、例えば、ファインテックス社(Finetex Corp.) から入手し得るコルデックス(Cordex)AT-172及びその他の物質、等が挙げられる。
本発明の被覆組成物は、あらゆる適当な技術により基体に適用し得る。例えば、層被覆物は溶融押出法、反転ロール被覆法、溶剤押出法、及び浸漬被覆法を含む幾つかの既知の技術により適用し得る。浸漬被覆では、被覆すべき材料のウェブは、露出部位が飽和されるような方法で単一ロールにより被覆材料（これは一般に溶剤に溶解されている）の表面の下に輸送され、続いてブレード、バー、または圧搾ロールにより過剰の被覆物が除去される。次いでその他の層被覆物の適用のための適当な被覆材料を使用してその方法が繰り返される。反転ロール被覆では、前もって計量された被覆材料（これは一般に溶剤に溶解されている）が鋼アプリケーターロールから被覆すべきウェブ材料に移される。計量用ロールは静止式であり、またはアプリケーターロールの回転と反対方向に徐々に回転している。スロット押出被覆では、平らなダイが被覆材料（これは一般に溶剤に溶解されている）を適用するのに使用され、これらのダイリップが被覆すべき材料のウェブに接近している。所望の量の被覆物がウェブに一旦適用されると、被覆物が典型的には空気乾燥機中で約25〜約100 ℃で乾燥される。
【００３６】
本発明の記録シートは、乾式または液体電子写真型の現像剤が使用されるような印刷法及び複写法、例えば、電子写真法、イオノグラフィー法、等で使用し得る。本発明の更に別の実施態様は、画像形成装置中で画像形成部材上で静電潜像をつくり、潜像をトナーで現像し、現像された画像を本発明の記録シートに転写し、必要により転写画像を記録シートに永久的に定着させることを特徴とする画像形成方法に関する。本発明の更に別の実施態様は、本発明の記録シート上で静電潜像をつくり、潜像をトナーで現像し、必要により現像画像を記録シートに永久的に定着させることを特徴とする画像形成方法に関する。電子写真法は、例えば、チェスター・カールソン(Chester Carlson) の米国特許第2,297,691 号明細書に記載されているように公知である。イオノグラフィー法及び電子写真法がまた公知であり、例えば、米国特許第3,564,556 号、同第3,611,419 号、同第4,240,084 号、同第4,569,584 号、同第2,919,171 号、同第4,524,371 号、同第4,619,515 号、同第4,463,363 号、同第4,254,424 号、同第4,538,163 号、同第4,409,604 号、同第4,408,214 号、同第4,365,549 号、同第4,267,556 号、同第4,160,257 号、及び同第4,155,093 号明細書に記載されており、これらの夫々の開示が全て参考として本明細書に含まれる。
また、本発明の記録シートは、画像を形成するのに使用されるインキが記録シートのインキ受理層と適合性であることを条件として、その他の印刷法または画像形成法、例えば、ペンプロッターによる印刷、インキペンによる手書き、オフセット印刷法、等で使用し得る。
【００３７】
【実施例】
実施例１
厚さ100 ミクロンのマイラー（商標）シート(22cmx28cm) を用意し、それらをバインダー樹脂、添加剤である１重量％のコルデックスAT-172（ファインテックス社から入手した帯電防止剤）、及び１重量％のコロイドシリカ（トラクション剤、W.R.グレース社から入手したサイロイド74) のブレンドで被覆することにより浸漬被覆法（両面を一操作で被覆した）により10枚の透明シートを調製した。被覆組成物はトルエン中に５重量％の濃度で存在していた。次いで被覆マイラー（商標）シートを真空フード中で１時間乾燥した。これらのシートの被覆前後の重量の差の測定は、約３ミクロンの厚さで夫々の面で約300mg の平均被覆重量を示した。これらのシートをゼロックス（商標）1038複写機に供給し、約1.3 の光学濃度で黒色の画像を得た。画像はスコッチテープ（3M）で取り除くことができなかった。テープ試験の前後の画像の光学濃度は以下のとおりであった。
【００３８】
【表１】
0003638628.tif 000005
【００３９】
結果が示すように、バインダー／添加剤成分混合物で被覆された記録シートは本発明のバインダー／添加剤成分混合物で被覆されなかった記録シートと較べてシートに対するトナー画像のかなり改良された定着を示した。
実施例２
22cmx28cm の寸法の無地紙シート（シンプソン・ペーパー社(Simpson Paper Co.,Kalamazoo,MI)) から入手したアルカリサイジングしたシンプソン（表面処理を施していない))を、浸漬被覆により下記の表に示された材料２重量％及び溶剤（下記の表に夫々の化合物につき明記されている；比は重量基準である）98重量％を含む溶液で処理し、空気中で100 ℃で乾燥した。処理後、夫々の紙シートはその夫々の面に表に示された材料約100mg を付着していた。処理した紙及び処理されなかったシンプソン紙のシートを、その後、ゼロックス（商標）4020インキジェットプリンターに入れ、フル・カラープリントをプリンターにより夫々のシート上につくった。ブラック、シアン、マゼンタ、及びイエローの画像の光学濃度を測定した。続いて、画像を50℃で２分間水洗し、続いて画像の光学濃度を再度測定することにより耐水性につき試験した。結果は以下のとおりであった。
【００４０】
【表２】
0003638628.tif 000006
【００４１】
【表３】
表２の続き
0003638628.tif 000007
【００４２】
【表４】
0003638628.tif 000008
【００４３】
データが示すように、バインダー／添加剤成分混合物で被覆された記録シートは本発明のバインダー／添加剤成分混合物で被覆されなかった記録シートと較べてシートに対するインキジェット画像のかなり改良された耐水性を示した。